(57)【要約】  【課題】  従来よりも小型で信頼性が高く、しかも特性が良く低価格な薄膜バルク音響波共振子を提供する。  【解決手段】  基板１１と、基板１１上に配置され、圧電体薄膜１４および該圧電体薄膜に上下から電圧を印加するための上部電極１３および下部電極１２からなる共振部と、基板１１および前記共振部間に配置され、両者を音響的にアイソレートするためのアイソレート部とを具備する薄膜バルク音響波共振子において、共振部上に、樹脂材料または発泡材料からなる第１の保護層１８および該第１の保護層上の第２の保護層２０が形成されている薄膜バルク音響波共振子である。音響インピーダンスが小さい第１の保護層１８により良好なアイソレーションを確保し、第２の保護層２０により衝撃や水の浸入などから共振部を保護することができるので、信頼性が高く特性の良いものとなる。【選択図】  図６
2006246451.tif 000002
【特許請求の範囲】
【請求項１】
基板と、該基板上に配置され、圧電体薄膜および該圧電体薄膜に上下から電圧を印加するための上部電極および下部電極からなる共振部と、前記基板および前記共振部間に配置され、両者を音響的にアイソレートするためのアイソレート部とを具備する薄膜バルク音響波共振子において、前記共振部上に、樹脂材料または発泡材料からなる第１の保護層および該第１の保護層上の第２の保護層が形成されていることを特徴とする薄膜バルク音響波共振子。
【請求項２】
前記第１の保護層は、前記第１の保護層の厚みをｄ、前記第１の保護層中の音波の波長をλ、ｎを０以上の整数とすると、その厚みが、下記の式を満たすことを特徴とする請求項１記載の薄膜バルク音響波共振子。
（０．５ｎ＋０．１）  ＜  ｄ／λ  ＜  （０．５ｎ＋０．４）
【請求項３】
前記第１の保護層および前記第２の保護層の少なくとも一方は、前記共振部と反対側の表面に前記共振部で発生する音響波の波長よりも大きい凹凸を有していることを特徴とする請求項１記載の薄膜バルク音響波共振子。
【請求項４】
前記第２の保護層は、前記共振部上にのみ形成されていることを特徴とする請求項１乃至３のいずれかに記載の薄膜バルク音響波共振子。
【請求項５】
前記第１の保護層は発泡材料からなり、前記第１の保護層中に前記第２の保護層を支持する支持部材が配設されていることを特徴とする請求項１乃至４のいずれかに記載の薄膜バルク音響波共振子。
【請求項６】
前記第２の保護層を構成する材料および前記支持部材を構成する材料は、それぞれ前記発泡材料よりも高強度であることを特徴とする請求項５記載の薄膜バルク音響波共振子。
【請求項７】
前記支持部材は、前記上部電極の外周部および中央部に配置されていることを特徴とする請求項５記載の薄膜バルク音響波共振子。
【請求項８】
前記支持部材は、金属材料からなるとともに前記第１の保護層の外側に電気的に導出されていることを特徴とする請求項５記載の薄膜バルク音響波共振子。
【請求項９】
請求項１乃至請求項８のいずれかに記載の薄膜バルク音響波共振子をフィルタを構成する共振子として用いたことを特徴とするフィルタ。
【請求項１０】
請求項９記載のフィルタを有する、受信回路および送信回路の少なくとも一方を備えたことを特徴とする通信装置。
【発明の詳細な説明】
【技術分野】
【０００１】
本発明は圧電共振子の一種である薄膜バルク音響波共振子およびそれを用いたフィルタならびに通信装置に関し、特に、基板と、この基板の表面に薄膜プロセスにより形成された圧電体薄膜からなる共振素子とを具備する薄膜バルク音響波共振子およびそれを用いたフィルタ、ならびにそのフィルタを備えた通信装置に関するものである。
【背景技術】
【０００２】
無線通信や電気回路に用いられる周波数の高周波化に伴い、これらの電気信号に対して用いられるフィルタも高周波数に対応したものが開発されている。特に、無線通信においては２ＧＨｚ近傍のマイクロ波が主流になりつつあり、また既に数ＧＨｚ以上の規格策定の動きもあることから、それらの周波数に対応した、安価で高性能なフィルタが求められている。そのようなフィルタの中で最近注目されているのは、固体の表面を伝わる音響波を利用する共振子である弾性表面波共振子（ＳＡＷＲ：Ｓｕｒｆａｃｅ  Ａｃｏｕｓｔｉｃ  Ｗａｖｅ  Ｒｅｓｏｎａｔｏｒ）を用いたＳＡＷフィルタである。このＳＡＷフィルタは、固体表面上に形成した櫛型電極間に印加される高周波電界と弾性表面波との共振を利用しており、周波数の選択性が高く、優れたバンドパスフィルタとして広く用いられている。
【０００３】
また、近年、圧電性を示す薄膜の厚み縦振動モードを用いた共振子が提案されている。これは、入力される高周波電気信号に対して、圧電薄膜が厚み縦振動を起こし、その振動が、薄膜の厚さ方向において共振を起こす原理を用いた共振子であり、薄膜バルク音響波共振子（ＦＢＡＲ：Ｆｉｌｍ  Ｂｕｌｋ  Ａｃｏｕｓｔｉｃ  Ｒｅｓｏｎａｔｏｒ）と呼ばれている。ＦＢＡＲは、基板上に薄膜プロセスにより下部電極，圧電体薄膜，上部電極を順次積層した共振部を形成した構造をしており、この共振部を基板から音響的にアイソレートする方法によって次の３方式に分類される。
【０００４】
１）異方性エッチング等で基板の裏面側から貫通孔を開け、共振部を基板から空間的に離す。
【０００５】
２）基板と共振部との間に犠牲層を設け、その犠牲層をエッチングして除去することによって共振部を基板から空間的に離す。
【０００６】
３）基板と共振部との間に多層膜からなる音響反射器（下部アイソレート層）を設け、共振部を基板から音響的にアイソレートする。
【０００７】
上記３）の方式のＦＢＡＲはＳｏｌｉｄｌｙ  Ｍｏｕｎｔｅｄ  Ｒｅｓｏｎａｔｏｒ（ＳＭＲ）とも呼ばれ、一般的に、厚さλ／４（λは音響波の波長）の高い音響インピーダンスを持つ層（例えば、Ｗ，Ｍｏ等の金属材料、またはＺｎＯ，ＡｌＮ等の誘電材料）と厚さλ／４の低い音響インピーダンスを持つ層（例えばＡｌ等の金属層、またはＳｉＯ２等の誘電体材料）とを交互に積層した多層膜が音響反射器（下部アイソレート層）として使用されている。音響反射器の反射率が低い場合には、共振部で振動している音響波が音響反射器を通して基板へ漏洩するため、共振子に損失が発生してＱ値が低下する。このため、音響反射器の反射率は高いほうが望ましい。高い反射率を得るためには、多層膜を構成する２つの材料の音響インピーダンスの比（コントラスト）を大きくするか、多層膜の層数を増やす等の手法がとられる。一般的に、多層膜の層数は６層から１０層程度である。
【０００８】
また、ＦＢＡＲはその特性上、共振部の表面を基板側と同様にアイソレート層（上部アイソレート層）によって保護する必要がある。これは、ＦＢＡＲの素子表面は音響的に振動しているが、素子表面に異物が付着したり水分が吸着したりすると、それによって共振周波数が変化してしまうためである。これに対し、素子表面に保護膜を形成した場合には、保護膜によって素子内部に水分が浸入して信号電流のリークや素子破壊の原因となることは防ぐことができるが、その保護膜の表面に物質が付着した場合の周波数変動は避けられない。
【０００９】
そこで、一般的に、ＦＢＡＲでは、上部アイソレート層として空気層が用いられる。すなわち、素子とパッケージとの間に空隙を設けることによって、共振部の振動が外部からアイソレートされると同時に、パッケージにより外部からの異物付着を防ぎ、機械的強度を保っている。このため、ＦＢＡＲでは、例えば特許文献１に示されているようなセラミックパッケージや、非特許文献１に示されているように、ウエハー上にマイクロキャップと呼ばれるシリコンのカバーを取り付けて素子の振動空間を確保する、いわゆるウェハーレベルパッケージングにより封止することが一般的である。
【００１０】
図９にセラミックパッケージを用いたＦＢＡＲの一例を示す。このＦＢＡＲは基板１１上に下部電極１２、圧電体薄膜１４および上部電極１３からなる共振部が形成されている。また、基板１１の裏面から、下部電極１２と上部電極１３とで圧電体薄膜１４を挟んで構成されている共振部における下部電極１２にかけて貫通孔２１が開けられ、共振部を基板１１からアイソレートしている。図９に示す例では、２つのＦＢＡＲが同一の基板１１上に形成されて直列に接続されている例を示している。これらのＦＢＡＲからの入出力は、ワイヤボンド１５を用いて、外部端子（図示せず）と接続されることによって行なわれる。これらの構成要素は、パッケージ１６に収容されている。
【特許文献１】特開２００２−２３２２５３号公報
【非特許文献１】デビッド・フェルド（Ｄａｖｉｄ  Ｆｅｌｄ），“ア・ウエハー・レベル・エンキャプスレーテッド・エフバー・チップ・モールデッド・イントゥー・ア・２．０ｍｍｘ１．６ｍｍ・プラスティック・パッケージ・フォー・ユーズ・アズ・ア・ＰＣＳ・フル・バンド・Ｔｘ・フィルタ“（”Ａ  Ｗａｆｅｒ  Ｌｅｖｅｌ  Ｅｎｃａｐｓｕｌａｔｅｄ  ＦＢＡＲ  Ｃｈｉｐ  Ｍｏｌｄｅｄ  ｉｎｔｏ  ａ  ２．０ｍｍ  ｘ  １．６ｍｍ  Ｐｌａｓｔｉｃ  Ｐａｃｋａｇｅ  ｆｏｒ  Ｕｓｅ  ａｓ  ａ  ＰＣＳ  Ｆｕｌｌ  Ｂａｎｄ  Ｔｘ  Ｆｉｌｔｅｒ”），２００３．アイイーイーイー・ウルトラソニックス・シンポジウム・ダイジェスト（２００３  ＩＥＥＥ  Ｕｌｔｒａｓｏｎｉｃｓ  Ｓｙｍｐｏｓｉｕｍ  Ｄｉｇｅｓｔ），２００３年，ｐ．１７９８−１８０１
【発明の開示】
【発明が解決しようとする課題】
【００１１】
しかしながら、図９に示したようなパッケージング方法を採用したＦＢＡＲは、保護膜による封止が可能な半導体素子や薄膜キャパシタ等のデバイスと比較して、サイズやコストの面から著しく劣っていた。例えば、パッケージ１６にセラミックパッケージを用いて封入する場合は、ＦＢＡＲ素子そのもののサイズは１ｍｍ角程度であっても、パッケージ１６のサイズは数ｍｍ角以上にならざるを得ず、共振子やフィルタの小型化を阻害する要因となっていた。また、ＦＢＡＲ素子を個々にパッケージングする必要があるため生産性が悪く、さらなるコストダウンを阻害していた。これに対し、いわゆるウェハーレベルパッケージングによる封止ではこのような課題は解決されているが、封止性能が劣るため、新たに複雑なウエハー張り合わせ工程や、空隙形成工程が必要になる等の理由から、必ずしもコストダウンにはつながっていないという問題があった。
【００１２】
本発明は以上のような従来の技術における問題点に鑑みて案出されたものであり、その目的は、小型で信頼性が高く、しかも低損失な薄膜バルク音響波共振子を提供することにある。
【００１３】
また、本発明の他の目的は、小型で信頼性が高いフィルタ、および小型で信頼性が高い通信装置を提供することにある。
【課題を解決するための手段】
【００１４】
本発明の薄膜バルク音響波共振子は、基板と、この基板上に配置され、圧電体薄膜およびこの圧電体薄膜に上下から電圧を印加するための上部電極および下部電極からなる共振部と、前記基板および前記共振部間に配置され、両者を音響的にアイソレートするためのアイソレート部とを具備する薄膜バルク音響波共振子において、前記共振部上に、樹脂材料または発泡材料からなる第１の保護層およびこの第１の保護層上の第２の保護層が形成されていることを特徴とするものである。
【００１５】
また、本発明の薄膜バルク音響波共振子は、上記構成において、前記第１の保護層は、前記第１の保護層の厚みをｄ、前記第１の保護層中の音波の波長をλ、ｎを０以上の整数とすると、その厚みが、下記の式を満たすことを特徴とするものである。
【００１６】
（０．５ｎ＋０．１）  ＜  ｄ／λ  ＜  （０．５ｎ＋０．４）
また、本発明の薄膜バルク音響波共振子は、上記構成において、前記第１の保護層および前記第２の保護層の少なくとも一方は、前記共振部と反対側の表面に前記共振部で発生する音響波の波長よりも大きい凹凸を有していることを特徴とするものである。
【００１７】
また、本発明の薄膜バルク音響波共振子は、上記構成において、前記第２の保護層は、前記共振部上にのみ形成されていることを特徴とするものである。
【００１８】
また、本発明の薄膜バルク音響波共振子は、上記構成において、前記第１の保護層は発泡材料からなり、前記第１の保護層中に前記第２の保護層を支持する支持部材が配設されていることを特徴とするものである。
【００１９】
また、本発明の薄膜バルク音響波共振子は、上記構成において、前記第２の保護層を構成する材料および前記支持部材を構成する材料は、それぞれ前記発泡材料よりも高強度であることを特徴とするものである。
【００２０】
また、本発明の薄膜バルク音響波共振子は、上記構成において、前記支持部材は、前記上部電極の外周部および中央部に配置されていることを特徴とするものである。
【００２１】
また、本発明の薄膜バルク音響波共振子は、上記構成において、前記支持部材は、金属材料からなるとともに前記第１の保護層の外側に電気的に導出されていることを特徴とするものである。
【００２２】
また、本発明のフィルタは、上記各構成のいずれかの本発明の薄膜バルク音響波共振子をフィルタを構成する共振子として用いたことを特徴とするものである。
【００２３】
また、本発明の通信装置は、上記構成の本発明のフィルタを有する、受信回路および送信回路の少なくとも一方を備えたことを特徴とするものである。
【発明の効果】
【００２４】
本発明の薄膜バルク音響波共振子によれば、基板と、この基板上に配置され、圧電体薄膜およびこの圧電体薄膜に上下から電圧を印加するための上部電極および下部電極からなる共振部と、基板および共振部間に配置され、両者を音響的にアイソレートするためのアイソレート部とを具備する薄膜バルク音響波共振子において、共振部上に、樹脂材料または発泡材料からなる第１の保護層およびこの第１の保護層上の第２の保護層が形成されていることから、樹脂材料または発泡材料は従来保護層として用いられていた無機材料や緻密な膜に比べて音響インピーダンスが著しく小さいため、共振部の上に空気層のような空隙を設けることなく、第１の保護層によって共振部と外部との間に良好で安定した音響的なアイソレーションを確保することができるので、低損失なものとなる。また、第２の保護層により共振部および第１の保護層を外部からの衝撃や水分等の浸入から防ぐことができるので、信頼性の高い薄膜バルク音響波共振子を提供することができる。さらに、このような第１の保護層，支持部材および第２の保護層により音響的なアイソレーションを取りつつ共振部を保護することができるので、従来のようなパッケージが不要となり、薄膜バルク音響波共振子をいわゆる薄膜プロセスのみで作製することができる。このため、小型で信頼性が高く、しかも低コストで製造可能な薄膜バルク音響波共振子を提供することができる。
【００２５】
また、本発明の薄膜バルク音響波共振子によれば、上記構成において、第１の保護層は、第１の保護層の厚みをｄ、第１の保護層中の音波の波長をλ、ｎを０以上の整数とすると、その厚みが、（１）式を満たすことから、共振部から第１の保護層に伝搬する音響波を第１の保護層が効率良く共振部側に反射させることができるので、共振部と外部との間に更に良好なアイソレーション特性を保つことができ、その結果、更に低損失な薄膜バルク音響波共振子を提供することができる。
【００２６】
（０．５ｎ＋０．１）  ＜  ｄ／λ  ＜  （０．５ｎ＋０．４）  ‥（１）
また、本発明の薄膜バルク音響波共振子によれば、上記構成において、第１の保護層および第２の保護層の少なくとも一方が、共振部と反対側の表面に共振部で発生する音響波の波長よりも大きい凹凸を有しているときには、第１の保護層中または第２の保護層中を伝播する音響波を、この表面の凹凸により散乱・吸収し、不要な反射波による共振子特性の変化や、不要な振動モード（スプリアス）を抑制することができるので、低ノイズのものとなる。
【００２７】
また、本発明の薄膜バルク音響波共振子によれば、上記構成において、第２の保護層は、共振部上にのみ形成されているときには、平面視で共振部の外側に位置する部位（以下、外側部ということもある。）は共振部に比べてアイソレーション特性が低くなるので、外側部の共振部の共振特性への影響を抑制することができ、その結果、外側部で起こる不要な振動モードを抑制することができるので低ノイズのものとなる。
【００２８】
また、本発明の薄膜バルク音響波共振子によれば、上記構成において、第１の保護層は発泡材料からなり、第１の保護層中に第２の保護層を支持する支持部材が配設されていることから、支持部材により第２の保護層を変形させることなく支持することができるので、例えば外部からの機械的な衝撃や第２の保護層自体の重みや応力により第２の保護層が変形し、その結果、第１の保護層が変形することを防ぐことができる。このため、共振部と外部との間の良好で安定した音響的なアイソレーションを保ちつつ、この第１の保護層および第２の保護層により、外部からの機械的な衝撃や水分等の浸入を防ぐことができるので、損失が少なく、信頼性の高い薄膜バルク音響波共振子を提供することができる。
【００２９】
また、本発明の薄膜バルク音響波共振子によれば、上記構成において、第２の保護層を構成する材料および支持部材を構成する材料が、それぞれ発泡材料よりも高強度であるときには、発泡材料からなる第１の保護層を支持部材により補強するとともに、この支持部材と第２の保護層とで確実に外部からの機械的な衝撃を防ぐことによって第１の保護層の変形を防ぎ、良好なアイソレーション特性を保つことができるので、信頼性の高い薄膜バルク音響波共振子を提供することができる。
【００３０】
また、本発明の薄膜バルク音響波共振子によれば、上記構成において、支持部材が、上部電極の外周部および中央部に配置されているときには、共振部直上に支持部材が形成される部分が少ないので、その部分の共振周波数が変化して共振子として働く実質面積が減少することおよび寄生容量が発生することを抑制しつつ、支持部材により第２の保護層を効率的に支持することができるものとなる。このため、共振子の設計に影響する寄生容量が少ないので共振子の設計が容易で、かつ良好なアイソレーション特性を有する薄膜バルク音響波共振子を提供することができる。
【００３１】
また、本発明の薄膜バルク音響波共振子によれば、上記構成において、支持部材が、金属材料からなるとともに第１の保護層の外側に電気的に導出されているときには、支持部材を共振部の上部電極へのコンタクト電極として使用することができるので、共振部と外部接続するための端子部とを接続する配線および電極の取り回しが容易になり、生産性の高いものとすることができる。
【００３２】
また、本発明のフィルタによれば、上記各構成のいずれかの薄膜バルク音響波共振子をフィルタを構成する共振子として用いたことから、小型で信頼性が高く、しかも低損失な共振子を用いてフィルタを構成できるので、従来のＦＢＡＲやＳＭＲを使用したフィルタに比べて、より小型で信頼性が高く、挿入損失や減衰特性の優れた、しかも低コストで製造可能なフィルタを提供することができる。
【００３３】
さらに、本発明の通信装置によれば、上記構成の本発明のフィルタを有する、受信回路および送信回路の少なくとも一方を備えたことから、回路中での損失が小さくなり、不要波の除去性能が上がる効果が得られるものとなる。また、小型で高信頼性のフィルタを用いて回路を構成できるので、より感度が良く、小型で信頼性が高い通信装置を提供することができる。
【発明を実施するための最良の形態】
【００３４】
以下、本発明の薄膜バルク音響波共振子の実施の形態について、図面を参照しつつ詳細に説明する。
【００３５】
本発明の薄膜バルク音響波共振子は、基板と、この基板上に配置され、圧電体薄膜およびこの圧電体薄膜に上下から電圧を印加するための上部電極および下部電極からなる共振部と、基板および共振部間に配置され、両者を音響的にアイソレートするためのアイソレート部とを具備する薄膜バルク音響波共振子において、共振部上に、樹脂材料または発泡材料からなる第１の保護層およびこの第１の保護層上の第２の保護層が形成されているものである。このような本発明の実施の形態の一例について、図１（ａ）に平面図を、図１（ｂ）に断面図を示す。なお、図面においては以下も同様であるが、薄膜バルク音響波共振子の構造が分かりやすいように各部の寸法は適宜拡大している。また、層構成が見やすいように、平面図では上側に位置する一部の層を省略して示している。
【００３６】
図１において、１１は基板、１２は下部電極、１３は上部電極、１４は圧電体薄膜である。圧電体薄膜１４に上下から電圧を印加するための上部電極１３および下部電極１２が形成されて共振部が構成されており、この共振部が基板１１上に配置されている。２２は共振部を基板１１から音響的にアイソレートするためのアイソレート部として設けられた音響反射器であり、高音響インピーダンス層２２ａと低音響インピーダンス層２２ｂとを交互に積層してなる。積層する層数は特に限定されるものではないが、共振部の直下に低音響インピーダンス層２２ｂが配置されていることが必要である。なお、ここでは共振部を基板１１から音響的にアイソレートするアイソレート部として音響反射器を用いた例について示したが、従来技術に示した１）や２）のタイプとしてもよい。１８は樹脂材料または発泡材料からなる第１の保護層であり、２０は第２の保護層を示している。また、１７は共振部を外部回路と接続するための端子である。
【００３７】
基板１１は、薄膜バルク音響波共振子を支持する機能を有し、通常は厚みが０．０５〜１ｍｍ、直径が７５〜２００ｍｍ程度の鏡面研磨されたＳｉウエハーが用いられる。Ｓｉウエハーは扱いやすく、また対応する薄膜プロセス装置も多いため、製造が容易となることから、特に好適に用いられる。また、基板１１と共振部とのアイソレート部として、従来技術に示した１）のタイプとする（貫通孔２１によりアイソレート部を形成する）場合には、基板１１としてＳｉウエハーを用いると異方性エッチングにより所望の大きさおよび深さを有する貫通孔２１を所望の位置に容易に形成することができる。基板１１は、Ｓｉウエハーの他にも、薄膜プロセスと相性の良い、Ｓｉ，Ａｌ２Ｏ３，ＳｉＯ２，ガラス等のウエハーまたは平板を使用することができる。
【００３８】
下部電極１２は、圧電体薄膜１４に高周波電圧を印加する機能を有する部材であり、Ｗ，Ｍｏ，Ａｕ，Ａｌ，Ｃｕ等の金属材料で形成される。下部電極１２はスパッタリング法やＣＶＤ法等の薄膜プロセスで基板１１上に所定の厚さで形成され、フォトリソグラフィ技術等により所定の形状に加工される。また、下部電極１２は、電極としての機能と同時に、共振部を構成する機能も有するため、薄膜バルク音響波共振子が必要な共振特性を発揮するために、その厚みは、材料の固有音響インピーダンスや密度，音速，波長等を考慮して、精密に設計する必要がある。最適な電極厚みは、使用周波数，共振子の設計，圧電体薄膜１４の材料，電極材料等によって異なるが、１〜２ＧＨｚ程度の共振周波数を持つ薄膜バルク音響波共振子の場合、通常、０．０１〜０．５μｍ程度である。また、平面形状は、図１（ａ）に示す例では矩形状になっているが、不要振動（スプリアス）を防ぐため、円形状や不定形状，台形状とされる場合もある。
【００３９】
上部電極１３は、下部電極１２とともに、圧電体薄膜１４に高周波電圧を印加する機能を有する部材であり、Ｗ，Ｍｏ，Ａｕ，Ａｌ，Ｃｕ等の金属材料で形成される。上部電極１３はスパッタリング法やＣＶＤ法等の薄膜プロセスで圧電体薄膜１４上に所定の厚さで形成され、フォトリソグラフィ技術等により所定の形状に加工される。また、上部電極１３は、電極としての機能と同時に、共振部を構成する機能も有するため、薄膜バルク音響波共振子が必要な共振特性を発揮するために、その厚みは、材料の固有音響インピーダンスや密度，音速，波長等を考慮して、精密に設計する必要がある。最適な電極厚みは、使用周波数，共振子の設計，圧電体薄膜１４の材料，電極材料等によって異なるが、１〜２ＧＨｚ程度の共振周波数を持つ薄膜バルク音響波共振子の場合、通常、０．０１〜０．５μｍ程度である。また、平面形状は、図１（ａ）に示す例では矩形状になっているが、不要振動（スプリアス）を防ぐため、円形状や不定形状，台形状とされる場合もある。
【００４０】
圧電体薄膜１４は、例えばＺｎＯやＡｌＮ，ＰＺＴ等の圧電体材料からなり、下部電極１２および上部電極１３によって印加された高周波電圧に応じて伸縮し、電気的な信号を機械的な振動に変換する機能を持つ。圧電体薄膜１４はスパッタリング法やＣＶＤ法等の薄膜プロセスで下部電極１２上に所定の厚さで形成され、フォトリソグラフィ技術等により所定の形状に加工される。薄膜バルク音響波共振子が必要な共振特性を発揮するために、圧電体薄膜１４の厚みは、材料の固有音響インピーダンスや密度，音速，波長等を考慮して、精密に設計する必要がある。最適な厚みは、使用周波数，共振子の設計，圧電体薄膜１４の材料，下部電極１２および上部電極１３の電極材料等によって異なるが、１〜２ＧＨｚ程度の共振周波数を持つ薄膜バルク音響波共振子の場合、通常、０．３〜１．５μｍ程度である。また、平面形状は、図１（ａ）に示す例では矩形状になっているが、不要振動（スプリアス）を防ぐため、円形状や不定形状，台形状とされる場合もある。
【００４１】
また、圧電体薄膜１４が上下から下部電極１２および上部電極１３により挟まれて構成される共振部は、前述のように、その内部で音響波が厚み縦振動による共振を起こすものであり、使用周波数、共振子の設計，圧電体薄膜１４の材料，下部電極１２および上部電極１３の材料等を考慮して精密に設計する必要がある。共振部は、下部電極１２，圧電体薄膜１４，上部電極１３が重なった部分であり、下部電極１２，圧電体薄膜１４，上部電極１３のそれぞれは、共振部よりも広く形成されていてもよい。通常、全体の厚みが、おおむねλ／２（λは使用周波数での音響波の波長）となるように設計される。また、平面形状は、図１（ａ）に示す例では矩形状になっているが、不要振動（スプリアス）を防ぐため、円形状や不定形状，台形状とされる場合もある。さらに、その面積は、共振子のインピーダンスを決定する要素となるため、厚みと同様に精密に設計する必要がある。５０Ωインピーダンス系で使用する場合は、通常、上部電極１３，圧電体薄膜１４，下部電極１２で構成される電気的なキャパシタンスが、使用周波数でおおむね５０Ωのリアクタンスを持つように設計される。共振部の面積は、例えば２ＧＨｚの振動子の場合であれば、１００μｍ×１００μｍから２００μｍ×２００μｍ程度となる。
【００４２】
そして、樹脂材料または発泡材料からなる第１の保護層１８は、前述の共振部を外部から音響的にアイソレートするための部材であり、その材料としては、音響インピーダンスの小さい樹脂材料または発泡材料であればなんでも使用できるが、薄膜プロセスへの適応が容易という点から、エポキシや４フッ化エチレン、ＢＣＢ（Ｂｅｎｚｏｃｙｃｌｏｂｕｔｅｎｅ）、ポリイミド等の樹脂材料や、発泡性ポリイミドなどの発泡性樹脂材料，シリカエアロゲルなどの発泡性無機材料，エアロゲル材料，発泡性金属材料などが好適である。また、多孔質材料、例えば、多孔質ＭＳＱ（Ｍｅｔｈｙｌ−Ｓｉｌｓｅｓｑｕｉｏｘａｎｅ），多孔質ＢＣＢなどの多孔質樹脂材料、ポーラスシリカなどの多孔質無機材料も同様に使用できる。なお、発泡材料は各材料中に気泡もしくは気孔が分散したものであり、平均密度が非常に小さい材料である。このような樹脂材料または発泡材料からなる第１の保護層１８の厚みは特に限定しないが、より効果的に音響波を反射するためには、おおむねλ／４（λ：第１の保護層１８中を伝播する音響波の波長）の奇数倍の厚みが好適である。また、図１に示す例では、第１の保護層１８は上部電極層１３上の全面に形成しているが、共振部直上のみに形成してもよい。前者の場合には、第１の保護層１８として発泡性金属性材料からなるものを用いれば、上部電極１３の実効厚みが増すために電気抵抗が減少し、共振子のＱ値を向上させる効果の高いものとなる。後者の場合には、共振部の外側部におけるアイソレーション特性が劣化するため、共振部と外側部とでは共振周波数が異なるものとなるので、不要のスプリアスを抑制することができ、損失およびノイズを少なくすることができる。
【００４３】
このような樹脂材料または発泡材料かなる第１の保護層１８の作製プロセスは特に限定されるものではないが、例えば、樹脂材料の場合は溶媒に溶かした樹脂溶液を上部電極層１３上にスピンコートした後、加熱処理することで得ることができ、発泡材料としてのシリカエアロゲルの場合には、ＴＭＯＳ（Ｔｅｔｒａｍｅｔｈｏｘｙ  Ｓｉｌａｎｅ）を上部電極１３上にスピンコートした後、ゲル化処理、疎水処理を行ない、超臨界乾燥させることで得ることができる。
【００４４】
発泡材料かなる第１の保護層１８の気泡もしく気孔の大きさは、音響波の散乱を防ぐという観点から、音響波の波長の１／１０以下であることが望ましい。共振周波数が１〜２ＧＨｚの場合は、その大きさは、おおむね０．１μｍ以下である。また、気泡もしく気孔の大きさが音響波の波長よりも十分大きい場合にも、同様に音響波の散乱を防ぐことができる。その大きさは、おおむね５μｍ以上である。保護層１８は、音響波から見れば、前者の場合には固有音響インピーダンスの小さい均質な材料のように、後者の場合には気泡もしくは気孔中に存在する雰囲気（例えば空気）が支配的となり、この雰囲気とその周囲を囲む薄い壁とのように振舞う。
【００４５】
また、第２の保護層２０は、第１の保護層１８および共振部を、外部から化学的に保護する機能を持つものである。第１の保護層１８は、良好な音響的アイソレーションを確保することができるが、その一方で気孔率が大きいときには内部への水分等の浸入も起こり得るものである。これに対して、第１の保護層１８および共振部を保護する第２の保護層２０を設けることでこれらの問題点を解決することができる。このような第２の保護層２０の材料は、第１の保護層１８の材料に比べ気孔率の小さい材料であれば特に限定されず、ポリイミドなどの各種樹脂材料，ＳｉＯ２，Ｓｉ２Ｎ３，Ａｌ２Ｏ３，ＺｎＯ，ＡｌＮなどの各種無機材料，Ｗ，Ｍｏなどの各種金属材料等を用いることができるが、機械的に強固で気密性に優れ、化学的にも安定である材料を用いることが好ましい。また、高い音響インピーダンスを持つ材料を用いる場合には、第２の保護層２０を、第１の保護層１８との界面で音響波を反射させ、音響波を共振部に閉じ込めるというアイソレート層としての機能も有するものとすることができる。なお、第２の保護層２０として金属材料を使用する場合には、下部電極１２および上部電極１３との間に発生する寄生容量などに注意する必要がある。この第２の保護層２０の厚みは特に限定しないが、製造の容易さという観点から、例えば高分子フィルムなどの樹脂薄膜や通常の薄膜作製プロセスで形成する無機材料薄膜，金属材料薄膜であれば１〜１０μｍ程度が、厚膜レジストなどの樹脂材料を用いた場合には５〜１００μｍ程度が好ましい。
【００４６】
また、図１に示す例では、第２の保護層２０は平面視で共振部の上のみではなくその外側部も含めた第１の保護層１８上の全面に形成しているが、図２に示すように、共振部直上のみに形成してもよい。前者の場合には、第１の保護層１８および第２の保護層２０に導電性を有する材料を用いれば、上部電極１３の実効厚みが増すために電気抵抗が減少し、共振子のＱ値を向上させる効果の高いものとなる。後者の場合には、共振部の外側部におけるアイソレーション特性が劣化するため、共振部と外側部とでは共振周波数が異なるものとなるので、不要のスプリアスを抑制でき、損失およびノイズを少なくすることができる。
【００４７】
また、下部電極層１２，上部電極層１３は互いに電気的に絶縁された状態で共振部の外側まで延在しており、この延在部にそれぞれ、例えば半田バンプ等からなる端子１７が形成されている。
【００４８】
ここで、図１に示す薄膜バルク音響波共振子の表面に付着物がある場合について、付着物のある表面の音響インピーダンスの大きさと、薄膜バルク音響波共振子の共振周波数およびＱ値との関係をシミュレーションした結果を図３（ａ）に、図１に示す薄膜バルク音響波共振子とほぼ同様の構成で、第１の保護層１８のみ有し、第２の保護層２０がない構成の薄膜バルク音響波共振子において、付着物のある表面の音響インピーダンスの大きさと、薄膜バルク音響波共振子の共振周波数およびＱ値との関係をシミュレーションした結果を図３（ｂ）にそれぞれ示す。ここで、第１の保護層１８はＢＣＢ樹脂，第２の保護層２０はＷ，付着物は共振部全面に均一に形成されているものとしてシミュレーションを行なった。シミュレーションでは、表面からのエネルギー漏洩がない場合の共振子のＱ値が約３０００となるような内部損失を仮定している。また、図中の点線は共振周波数を、実線はＱ値をそれぞれ示す。
【００４９】
図３（ａ）からも明らかなように、本発明の薄膜バルク音響波共振子では、薄膜バルク音響波共振子表面に付着物があり音響インピーダンスが変化しても、共振周波数およびＱ値に大きな変化は無い。これは、薄膜バルク音響波共振子表面への付着物や吸着物によって共振子の特性が変化しないことを示している。これに対し、図３（ｂ）に示す例では、共振周波数は薄膜バルク音響波共振子表面における音響インピーダンスによって大きく変化すると同時に、第２の保護層２０がある場合に比べて、Ｑ値も低いものとなっている。これは、薄膜バルク音響波共振子表面への付着物や吸着物によって共振子の特性が大きく変化し、素子として信頼性の低いものとなることを示している。
【００５０】
このことからも、低音響インピーダンス材料からなる第１の保護層１８に加え、その上に化学的に安定で緻密な材料からなる第２の保護層を設けることにより、損失が少なく信頼性の高い薄膜バルク音響波共振子とすることができる。
【００５１】
図３（ｂ）から、図２に示す薄膜バルク音響波共振子において、第２の保護層２０が形成されていない部位は、図３（ｂ）と同様の特性を有すると推察されるので、Ｑ値が低くなっている。このため、第２の保護層２０が形成されていない部分は薄膜バルク音響波共振子の共振特性に殆ど寄与しないものとなり、所望の部分、即ち共振部以外の部分が励振されて生じるスプリアス振動を効果的に低減することができる。
【００５２】
また、図１に示す薄膜バルク音響波共振子において、第１の保護層１８の厚みと共振周波数およびＱ値との関係を図４に示す。図４において、横軸は第１の保護層１８中を伝播する音響波の波長λに対する第１の保護層１８の厚みｄ、すなわちｄ／λを、縦軸は、左側が共振周波数（単位：ＧＨｚ）を、右側がＱ値をそれぞれ示す。図４からも明らかなように、第１の保護層１８の厚みが、λ／４の奇数倍（（２ｎ＋１）倍：ただしｎは０以上の自然数）のとき、すなわちｄ／λが（０．２５＋０．５ｎ）となるときにＱ値は最大となり、この値から離れるに連れて徐々に減少していくことが分かった。中でも、ｄ／λが（０．１＋０．５ｎ）より大きく、（０．４＋０．５ｎ）より小さいときに、ｄ／λに対する共振周波数の傾きが緩やかであり、高いＱ値であるとともにＱ値の変動が少ないことから、第１の保護層１８の厚みが、（１）式を満たすことが好ましい。
【００５３】
（０．５ｎ＋０．１）  ＜  ｄ／λ  ＜  （０．５ｎ＋０．４）  ‥（１）
この場合には、共振部から第１の保護層１８に伝搬する音響波を第１の保護層１８が効率良く共振部側に反射させることができるので、共振部と外部との間に更に良好なアイソレーション特性を保つことができ、その結果、更に低損失な薄膜バルク音響波共振子を提供することができる。また、薄膜バルク音響波共振子を製造する際に製造誤差などで共振部を構成する各層の膜厚が変化した場合であっても、共振周波数が大きくずれることが無いことから、信頼性の高い薄膜バルク音響波共振子を提供することができる。
【００５４】
ここで、第１の保護層１８の材料について、更に検討する。
【００５５】
前述のように、薄膜バルク音響波共振子はその特性上、共振部の表面を基板側と同様にアイソレート部（上部アイソレート層）によって保護する必要がある。これは、ＦＢＡＲの共振部表面は音響的に振動しているが、共振部表面に異物が付着したり水分が吸着したりすると、それによって共振周波数が変化してしまうためである。特に問題となるのは、共振子のＱ値の劣化である。共振部は音響的に振動しているので、それに接触した部材があると、その部材への音響波の漏洩が生じ、エネルギーの損失となり、共振子のＱ値の劣化を招くものとなる。このため、共振部の下部のみならず上部においてもアイソレート部を設け、このアイソレート部と共振部との界面で音響波を反射させることによって、共振部外への音響波の漏洩を防ぐという方法が考えられている。
【００５６】
ここで、図５（ａ）に共振部の表面に２層の保護層を積層した薄膜バルク音響波共振子における、共振部直上の保護層（第１層）の音響インピーダンスと共振子のＱ値との関係のシミュレーション結果の一例を線図で示す。以下、共振部直上の保護層を第１層，第１層の上に積層された保護層を第２層という。この例では、第２層として、厚みλ／４（λは音響波の波長）のＡｌ２Ｏ３層を使用し、第１層の厚みはλ／４とし、共振周波数が約２ＧＨｚとなるように共振子の構成を設定した場合を示している。なお、この例では、上部のアイソレート部からの音響波の漏れのみを考慮しており、その他材料損失や下部のアイソレート部からの漏れは考慮していない。図５（ａ）から分かるように、第１層の材料の音響インピーダンスが低くなるほど、共振子のＱ値は大きくなる。高周波で使用する共振子のＱ値は一般的に１０００以上が好ましく、上部のアイソレート部からの漏れ損失のみから計算されるＱ値としては２０００以上が必要である。このことから、第１層の材料の音響インピーダンスとして、１．４ＭＲａｙｌ以下が望ましいことが分かる。
【００５７】
ここで、表１に各種材料の音響インピーダンスの値を示す。
【表１】
2006246451.tif 000003
【００５８】
表１に示した各種材料の音響インピーダンスの値からも分かるように、１．４ＭＲａｙｌ以下という低い音響インピーダンスは、これら通常のバルク材料では達成不可能である。このため、従来の薄膜バルク音響波共振子は上部のアイソレート部として、音響インピーダンスがほぼ０である空気層や音響多層膜を設けている。しかしながら、空気層を設けるために共振子をパッケージに収納すると大型で高コストなものとなり、音響多層膜を設けるために多数の膜を交互に積層する工程は複雑で製造に時間がかかるため高コストなものとなるという問題点がある。
【００５９】
本発明の薄膜バルク音響波共振子では、このような問題点を、音響インピーダンスの低い発泡材料からなる第１の保護層１８を用いることで解決できる。発泡材料はその材料の組織に無数の気泡または気孔を含んでいることからその音響インピーダンスは非常に小さくなる。この第１の保護層１８も固体組織部分では音響波の伝播が生じるが、この固体組織部分が上部電極１３に接触している面積はごく僅かであるので、接触部分からの音響波の漏洩はほぼ無視できるものとなるからである。このため、本発明の薄膜バルク音響波共振子によれば、複雑な作製プロセスを必要とせずに形成することができる発泡材料からなる第１の保護層１８により、共振部上に空隙を設けることなく、共振部を外部から音響的にアイソレートすることができ、高Ｑ値のものを低コストで作製できるものとなる。
【００６０】
また、保護層は、共振部を共振部表面への水分その他の付着物などから音響的に保護する機能を担っている。図５（ｂ）に共振部の表面に２層の保護層を積層した薄膜バルク音響波共振子における、保護層の最表面（第２層の表面）に付着物が付着した場合の付着物の音響インピーダンスに対する共振子のＱ値の関係および共振子の共振周波数の関係のシミュレーション結果の一例を線図で示す。この例では、第１層の材料の音響インピーダンスを１ＭＲａｙｌとし、付着物は共振部全体を覆うように存在し、その中に浸入する音響波を完全に吸収するものとし、その他の条件については図５（ａ）に示す例と同様とした場合を示している。図５（ｂ）から、第一層の材料の音響インピーダンスが１ＭＲａｙｌ以下の場合には８０ＭＲａｙｌの音響インピーダンスを持つ付着物に対しても、共振子のＱ値は２０００以上を保ち、共振周波数も変化しないことが分かった。
【００６１】
この結果の薄膜バルク音響波共振子を本発明の薄膜バルク音響波共振子に照らし合わしてみると、本発明の薄膜バルク音響波共振子は共振部上に音響インピーダンスが１ＭＲａｙｌ以下となる発泡材料からなる第１の保護層１８と第２の保護層２０とを積層しているときには、より効果的に音響的に外部からアイソレートされており、かつ水分の吸着や異物の付着が生じても共振子としての特性に影響がないことが確認できた。
【００６２】
以上のように、第１の保護層１８により共振部の振動が外部に漏れ出すことがないため、低損失な薄膜バルク音響波共振子を形成することができる。また、第１の保護層１８により良好な音響的アイソレーション特性を得ることができるので、図９に示したような従来のパッケージ１６が不要となり、標準的なウエハープロセスのみで作製することができるので、小型な薄膜バルク音響波共振子を低コストで提供することができる。
【００６３】
また、本発明の薄膜バルク音響波共振子では、第１の保護層１８および第２の保護層２０の少なくとも一方は、共振部と反対側の表面に、共振部で発生する音響波の波長よりも大きい凹凸を有していることが好ましい。本発明の第１の保護層１８は、その共振部との界面において十分に音響波を反射できるものであるが、音響波の一部は第１の保護層１８中および第２の保護層２０中に入射され、伝播する。この第１の保護層１８中および第２の保護層２０中に入射され、伝播する音響波は、共振部と反対側の表面で反射され、再び共振部側に戻っていく。この反射された音響波（反射波）の位相が、共振部の音響波の位相と合致した場合は、共振エネルギーの閉じ込めがよくなり、共振子のＱ値が向上する。しかし、反射波の位相が共振部における音響波のものと合致しない場合、もしくは反射波の伝播方向が、第１の保護層１８中に入射された音響波の伝播方向と角度を持つ場合には、Ｑ値が劣化したり、不要共振（スプリアス）が発生したりする原因となる。これに対して、第１の保護層１８および第２の保護層２０の少なくとも一方の、共振部と反対側の表面に共振部で発生する音響波の波長よりも大きい凹凸を有している場合には、その反対側の表面において音響波を散乱・乱反射させ、共振部へ戻る音響波を抑制することができる。このようにして、共振子のＱ値の劣化を防ぎ、スプリアスの発生を抑制することができるようになる。このため、Ｑ値が高く、スプリアスの少ない、高性能の薄膜バルク音響波共振子を提供できるようになる。このような凹凸は、発泡材料の気泡の径を音響波の波長よりも大きくすることにより容易に得られるが、その他にも、第１の保護層１８を、気孔径の小さい多孔質材料層の上に気孔径の大きい発泡性材料層を積層した２層構造にすることによっても得られる。また、第１の保護層１８の表面を、化学処理やプラズマ処理により荒らすことによって形成することができる。
【００６４】
なお、第１の保護層１８上には、第２の保護層２０を設ける必要があるため、大きい凹凸を持つ第１の保護層１８の表面に、その凹凸を低減する目的の平滑層を導入しても良い。このような平滑層は、樹脂をスピンコートすることなどにより容易に形成することができる。また、このような平滑層を設けても、第１の保護層１８と平滑層との間で音響波が乱反射されるため、Ｑ値が高く、スプリアスの少ない、高性能の薄膜バルク音響波共振子を得ることができる。なお、凹凸の大きさは、生産性の点から、数μｍ〜数１０μｍ程度が好適である。
【００６５】
次に、本発明の薄膜バルク音響波共振子の実施の形態の他の例について、図６（ａ）に平面図を、図６（ｂ）に（ａ）のＡ−Ａ’部の断面図を示す。図６に示す薄膜バルク音響波共振子は、図１に示す薄膜バルク音響波共振子と類似しており、主に異なる点は、第１の保護層が発泡材料からなり、第１の保護層中に第２の保護層を支持する支持部材が配設されている点である。なお、以下の図面においても同様であるが、図６において、図１と同様の箇所については同一の符号を付し、重複する説明を省略する。
【００６６】
図６（ａ）および（ｂ）において、２１は共振部を基板から音響的にアイソレートするためのアイソレート部として設けられた貫通孔であり、背景技術の項で説明した、１）のタイプのアイソレート構造である。貫通孔２１は、通常は、基板１１の裏側からＤｅｅｐ−ＲＩＥ（Ｒｅａｃｔｉｖｅ  Ｉｏｎ  Ｅｔｃｈｉｎｇ）もしくは異方性ウエットエッチングによって基板１１をエッチングし、共振部の下面に空隙が位置するように形成される。図６に示したのは、Ｄｅｅｐ−ＲＩＥにて形成した貫通孔２１であり、異方性エッチングにて形成した貫通孔２１は、基板１１の主面（この例では下面）との角度が概略４５°となる下広がりの孔となる。なお、この例では、共振部を基板から音響的にアイソレートするためのアイソレート部として空気を用いるタイプのものを示したが、アイソレート部としてはこのような貫通孔２１の他にも、背景技術に示した２）や３）のタイプでもかまわない。１９は支持部材を示している。
【００６７】
図６において、第１の保護層１８は発泡材料からなるため、その音響インピーダンスは非常に小さい。このため、共振部で発生した音響波を確実に反射することができるので、損失の小さい薄膜バルク音響波共振子とすることができる。また、第１の保護層１８は共振部の直上のみに形成されているが、この第１の保護層１８として発泡性金属材料からなるものを用いて、上部電極１３全体の上に設けてもよい。この場合には、上部電極１３の実効厚みが増すために電気抵抗が減少し、共振子のＱ値を向上させる効果の高いものとなる。
【００６８】
支持部材１９は、第１の保護層１８中に、第２の保護層２０を支持するように配設されている。図６の例では、第１の保護層１８中に、その下面から上面にかけて、支持部材１９が形成されている。この支持部材１９により第２の保護層２０を変形することなく支持することができるので、例えば外部からの機械的な衝撃や第２の保護層２０自体の重みにより第２の保護層２０が変形することにより第１の保護層１８が押し潰されたり破壊されたりして変形することを防ぐことができる。このため、共振部と外部との間に良好で安定した音響的なアイソレーションを保つことができる。支持部材１９の材料は特に限定されず、第２の保護層２０に合わせて支持部材１９の材料を選択することができるが、作製プロセスが容易であることからは、各種樹脂材料，金属や無機物の緻密材が好適である。特に金属は、それ自身が導電体であるため、上部電極１３の実質的な電気抵抗を低減することができるため好適である。
【００６９】
この図６に示す例では、支持部材１９の平面視した形状が「田の字」型であるが、第２の保護層２０を支持することができれば他の形状でも構わない。図７（ａ）〜（ｃ）に支持部材１９の変形例の平面図を示す。例えば図７（ａ）に示すような、共振部の周りを取り囲むような「ロ字型」でもよいし、図７（ｂ）に示すような矩形状のものを多数個規則的に配置したものでもよいし、図７（ｃ）に示すような矩形状のものを共振部の四隅と中央部とに並べたものでもよい。このような支持部材１９の形状および配置は、支持部材１９の強度および第２の保護層２０の強度等に合わせて適宜決めればよい。ただし、共振部の直上にこの支持部材１９を形成する場合は、その部分の共振周波数は変化して共振子として働かなくなるため、支持部材１９を設けた部分の面積を共振部の実質面積から引いて設計する必要がある。なお、この場合には、支持部材１９に接する共振部は、共振にかかわりの無い容量、いわゆる寄生容量となるため、共振子の設計の際に注意が必要となる。共振部の設計が容易になるという観点からは、支持部材１９は、共振部（下部電極１２，圧電体薄膜１４，上部電極１３が重なった部分）の外部に形成されることが望ましい。なお、図７（ｂ），（ｃ）における支持部材１９の平面視の形状は、第２の上部電極２０を支持するものであれば矩形状に限定されず、円形状，多角形状等でもよい。
【００７０】
上記の説明では、支持部材１９と第２の保護層２０とは別々のものとして記述したが、これらを同じ材料で同時に形成することもできる。例えば、第１の保護層１８に支持部材１９を形成する部分となる溝を形成した後、支持部材１９，第２の保護層２０となる膜を、第１の保護層１８の膜厚よりも厚く成膜することにより、支持部材１９，第２の保護層２０を同時に形成することができる。
【００７１】
発泡材料からなる第１の保護層１８は、気泡・気孔を介し外部からの水分等を十分に防ぐことができないという問題が発生する可能性がある。これに対して、図６に示す薄膜バルク音響波共振子によれば、支持部材１９により支持された第２の保護膜２０により、共振部および第１の保護層１８を保護することができるので、信頼性に優れた薄膜バルク音響波共振子を提供することができる。なお、支持部材１９によりこのような第２の保護層２０を変形させることなく支持することができるので、第１の保護層１８が変形することを防ぐことができ、その結果、アイソレーション特性を保つことができる。このため、上述のような第２の保護層２０の機能を、アイソレーション特性を保ちつつ発揮することができるので、小型で低損失、かつ信頼性の高い薄膜バルク音響波共振子を提供することができる。
【００７２】
図６では、第１の保護層１８および第２の保護層２０はそれぞれ１層からなるものが例示されているが、この他に、２層以上の層から第１の保護層１８および第２の保護層２０を形成する場合でも、組み合わされた層が全体として本発明の主旨に沿ったものであればよい。例えば、第１の保護層１８として、上部電極１３上に密着層を設け、その上に発泡性樹脂層を形成し、さらにその上に表面平滑層を形成したものなども使用できる。また、第２の保護層２０として、気密性を高めると同時に、第２の保護層２０の膜応力の低減を目的として、Ｓｉ２Ｎ３とＳｉＯ２薄膜を交互に重ねたものを使用することができる。また、第２の保護層２０を薄膜プロセスで形成した場合は機械的な強度が弱くなるため、第２の保護層２０の上にポリイミドやＢＣＢ樹脂などを塗布してもよい。
【００７３】
また、図６ではアイソレート部として貫通孔２１を設けているが、貫通孔２１に代えて基板１１上に、基板１１と共振部との間にアイソレート部として第１の保護層１８と同様の材料からなるアイソレート層を設けてもよい。基板１１と共振部とのアイソレート部として貫通孔２１に代えてアイソレート層を用いることにより、貫通孔２１を形成する複雑な工程が不要となり、かつ共振部の機械的強度を劣化させることがないため、生産性が高く、信頼性の高いものとなる。
【００７４】
また、図６では、下部電極１２、上部電極１３が共振部外への取り出し／配線電極もかねているが、取り出し／配線用の電極を、第１の保護層１８または第２の保護層２０上に別途設けても良い。
【００７５】
なお、本発明の薄膜バルク音響波共振子における共振部，基板，その他材料や構造，プロセス等については以上の例に特に限定されるものではなく、さらに、共振部と外部接続のための端子部（図示せず）とを接続する配線および電極の取り回しや、複数の共振部を接続してフィルタとする構成や構造についても特に限定されるものではない。
【００７６】
本発明の薄膜バルク音響波共振子では、第２の保護層２０を構成する材料および支持部材１９を構成する材料は、それぞれ第１の保護層１８を構成する発泡材料よりも高強度であるものが好ましい。第１の保護層１８を構成する発泡剤は一般に緻密体に比べて強度が弱い。例えば第１の保護層１８の材料としてシリカエアロゲル材料を用いた場合には、この材料のヤング率は１ＭＰａ以下であるため、外力によって容易に変形したり傷が付いたりするので、第１の保護層１８のみでは共振部を機械的な衝撃から保護することはできない。また、第１の保護層１８が機械的な衝撃（圧力）で押し潰されたりして変形すると、共振部を音響的にアイソレートするという本来の機能を果たせなくなる。しかし、より高強度の材料からなる第２の保護層２０および支持部材１９によって、発泡材料からなる第１の保護層１８の強度を支持部材１９により補強するとともに、この支持部材１９と第２の保護層２０とで確実に外部からの機械的な衝撃を防ぐことで、第１の保護層１８の変形を防ぐことができ、良好なアイソレーション特性を保つことができるので、信頼性の高い薄膜バルク音響波共振子を提供することができる。
【００７７】
また、本発明の薄膜バルク音響波共振子では、支持部材１９は、上部電極１３の外周部および中央部に配置されていることが好ましい。この支持部材１９の配置例としては、図７（ａ）に示すような共振部の外側（上部電極１３の外周部）を取り囲むロ字型の支持部材１９の中央部に矩形状の支持部材１９を配置したものとしてもよいし、図７（ｃ）に示すようなものとしてもよい。このような配置とすることにより、共振部にかかる外部からの機械的な圧力を、第２の保護層２０から上部電極１３の外周部，すなわち共振部の外側に設けた支持部材１９を介して基板１１へと伝播させることができ、第２の保護層２０および支持部材１９に加えて基板１１でも、外部からの機械的な圧力から共振部を保護することができるものなる。これにより、外部からの機械的ショックを十分に分散させることができるようになり、より機械的強度が高い、つまり信頼性の高い薄膜バルク音響波共振子を提供することができるようになる。また、共振部直上に支持部材１９が占める面積が少ないので、その部分の共振周波数が変化して共振子として働く実質面積が減少することおよび寄生容量が発生することを抑制しつつ、支持部材１９により第２の保護層２０を効率的に支持することができるものとなる。このため、共振子の設計に影響する寄生容量が少ないので共振子の設計が容易であり、かつ良好なアイソレーション特性を有する薄膜バルク音響波共振子を提供することができる。
【００７８】
さらに、本発明の薄膜バルク音響波共振子は、支持部材１９は、金属材料からなるとともに第１の保護層１８の外側に電気的に導出されていることが好ましい。このような構成の場合の本発明の薄膜バルク音響波共振子の実施の形態の他の例について、図８（ａ）に平面図を、図８（ｂ）に（ａ）のＡ−Ａ’部の断面図を示す。なお、図面においては、薄膜バルク音響波共振子の構造が分かりやすいように各部の寸法は適宜拡大している。また、層構成が見やすいように、平面図では上部に位置する層を省略して示している。また、図８において図１，６と同様の箇所には同一の符合を付し、重複する説明を省略する。
【００７９】
図８において、矩形状の支持部材１９は、第１の保護層１８の外側に電気的に導出されるように複数形成され、金属などの導電性材料からなる第２の保護膜２０と接続されている。さらに、下部電極１２と絶縁された状態で上部電極１３と第２の保護層２０とを覆うように取り出し電極２２が形成されている。また、第２の保護層２０が非導電性の材料で形成されている場合には、支持部材１９を第２の保護層２０の外側まで延ばし、取り出し電極２２を支持部材１９に直接接続するように第２の保護層２０を覆って形成することで取り出し電極２２と支持部材１９とを電気的に接続することができる。また、第２の保護層２０に、支持部材１９との接続孔を形成し、取り出し電極２２を支持部材１９に接続することもできる。このように、金属などの導電性材料からなる支持部材１９が第２の保護層２０，取り出し電極２２を介して外部に導出されているものとなる。
【００８０】
このような構成とすることにより、上部電極１３を共振部のみに形成しても、支持部材１９を介して共振部を外部接続することができるものとなるので、共振部と外部接続するための端子部とを接続する配線および電極の取り回しが容易とになり、生産性の高いものとすることができる。
【００８１】
上部電極１３を外部接続のための端子部とするためには、上部電極１３を共振部外にも延ばして形成する必要があり、この場合には少なくとも共振部と共振部外部との境界部において生じる下部電極１２の厚み分の段差（図８（ｂ）においてＢで示す部分）においても途切れることなく上部電極１３を形成する必要がある。また、この段差部における上部電極１３と下部電極１２との絶縁を保つために、圧電体薄膜１４も共振部から段差部を経て共振部外へ途切れることなく形成する必要がある。しかしながら、上部電極１３および圧電体薄膜１４は、一般に所望の共振特性を得るために非常に薄い厚みとなるため、段差部におけるステップカバレッジが悪い場合には、上部電極１３の端子部としての電気抵抗が大きくなったり、下部電極１２と上部電極１３とがショートしたり、絶縁抵抗が劣化したりする可能性があった。
【００８２】
これに対して、図８に示す構成とすることで、支持部材１９により上部電極１３と外部接続するための端子部となる取り出し電極２２とを電気的に接続することができるので、段差部Ｂにおけるステップカバレッジが悪い場合においても、下部電極１２と上部電極１３との電気的絶縁を確保できることにより、信頼性が高く、特性の良い薄膜バルク音響波共振子を提供できる。また、取り出し電極２２は共振部から音響的に独立しているため、材料，膜厚を音響的な共振特性を考慮せずに設定することができる。すなわち、取り出し電極２２にＡｕなどの導電率の高い金属を使用したり、膜厚を大きくしたりすることにより、電気抵抗を減少させることができ、Ｑ値の高い薄膜バルク音響波共振子を提供することができる。支持部材１９および取り出し電極２２の材料は、導電性の材料なら何でも用いることができるが、導電率が高いという観点から、Ａｕ，Ｃｕ，Ａｌなどが最適である。また、取り出し電極２２の厚みは自由に設定することができるが、薄膜プロセスにおける生産性の観点から、０．１〜１０μｍ程度が好適である。また、図８では、第２の保護層２０と取り出し電極２２とが別材料にて構成されている例について示したが、第２の保護層２０を導電性材料で形成して、これが取り出し電極２２を兼ねていても良い。
【００８３】
また、本発明のフィルタは、以上のような本発明の薄膜バルク音響波共振子をフィルタを構成する共振子として用いたことにより、小型で信頼性が高く、しかも特性が良く低価格な共振子を用いてフィルタを構成できるので、従来のＦＢＡＲやＳＭＲを使用したフィルタに比べて、より小型で信頼性が高く、しかも特性が良く低価格な製造可能なフィルタを提供することができる。
【００８４】
さらに、本発明の通信装置は、本発明のフィルタを有する、受信回路および送信回路の少なくとも一方を備えたことにより、回路中での損失が小さくなり、不要波の除去性能が高くなるので、より感度が良く、小型で信頼性が高い通信装置を提供することができる。
【実施例】
【００８５】
（実施例１）
本発明の薄膜バルク音響波共振子の具体例について以下に説明する。ここでは、２ＧＨｚで共振する薄膜バルク音響波共振子を作製した。
【００８６】
まず、高抵抗のＳｉ基板１１を準備し、酸を用いて洗浄を行なった。次に、スパッタリング法により形成した０．１５μｍのＭｏからなる金属膜に、フォトリソグラフィおよびフッ硝酸によるウエットエッチングを行なって、下部電極１２のパターンを形成した。その後、スパッタリング法により０．６７μｍのＺｎＯ膜から成る圧電体薄膜１４を成膜した。ＺｎＯ膜のパターンニングは、フォトリソグラフィおよび希塩酸によるウエットエッチングによって行なった。そして、上部電極１３は、厚み０．１５μｍのＭｏをスパッタリング法により形成し、同様にフォトリソグラフィおよびウエットエッチングによりパターン形成を行なった。次に、多孔質ＢＣＢ樹脂をスピンコートし、支持部材１９となる部分をフォトリソグラフィによって除去した後、２６０℃でキュアを行ない、第１の保護層１８とした。多孔質ＢＣＢ樹脂の膜厚は約０．２μｍであった。その上から多孔質ＢＣＢ樹脂を除去した部分を含めて、１．４μｍのＡｌ２Ｏ３膜をスパッタリング法により形成し、支持部材１９および第２の保護層２０とした。第２の保護層２０は、フォトリソグラフィおよびフッ硝酸によるウエットエッチングを行なってパターニングを行なった。最後に、基板１１裏側からＲＩＥによって貫通孔２１を形成した。
【００８７】
このようにして作製した図６に示す薄膜バルク音響波共振子について、その共振特性をインピーダンスアナライザにて行なったところ、共振周波数が１．９４ＧＨｚであり、Ｑ値が１３００の良好な特性を得た。さらに、第２の保護膜２０の上にエポキシ樹脂を滴下しても、共振周波数の変動はなく、第１の保護層１８および第２の保護層２０が有効に働いていることが分かった。
【００８８】
（実施例２）
実施例１と同様に多孔質ＢＣＢ樹脂からなる第１の保護層１８を形成した後、１．４μｍのＡｕ膜をスパッタリング法により形成し、フォトリソグラフィおよびヨウ素−ヨウ化カリウムによるウエットエッチングを行なってパターニングし、支持部材１９，第２の保護層２０および取り出し電極２２として、図８に示す本発明の薄膜バルク音響波共振子を作製した。
【００８９】
このようにして作製した本発明の薄膜バルク音響波共振子について、その共振特性をインピーダンスアナライザにて行なったところ、共振周波数が２．０２ＧＨｚであり、Ｑ値が１４００の良好な特性を得た。さらに、第２の保護膜２０であるＡｕ上にエポキシ樹脂を滴下しても、共振周波数の変動はなく、保護層が有効に働いていることが分かった。
【００９０】
なお、本発明は以上の実施の形態の例に限定されるものではなく、本発明の要旨を逸脱しない範囲であれば種々の変更を加えることは何ら差し支えない。例えば、圧電体薄膜１４の材料として、ＡｌＮやＰＺＴ等を使用してもよいし、成膜方法としてＣＶＤ法やゾルゲル法（材料の溶液を基板にスピンコートし、焼成して圧電体薄膜とする方法）等も使用できる。特に、ＰＺＴ等の電気機械結合係数が大きい強誘電体材料を使用した場合は、周波数差（共振周波数と反共振周波数との差）が大きい薄膜バルク音響波共振子を実現することができる。また、それを用いたフィルタは、通過帯域幅が広く、広帯域のスペクトルを使用する無線通信装置に好適に使用することができる。
【００９１】
上部および下部電極の材料としては、Ｍｏの他に、Ｗ，Ａｌ，Ａｕ，Ｃｕ等を使用することもできるし、それらの材料を組み合わせて使用することもできる。例えば、本発明の実施例で使用したＭｏ電極は、固有音響インピーダンスが大きいため、良好な共振特性を得ることができるが、導電率が比較的小さいという欠点を持っている。このため、例えば、下部電極をＭｏとＡｕとを積層したものとすることにより、良好な共振特性と良好な電気特性とを併せ持つ電極とすることができる。
【図面の簡単な説明】
【００９２】
【図１】（ａ）および（ｂ）本発明の薄膜バルク音響波共振子の実施の形態の一例を示す平面図および断面図である。
【図２】（ａ）および（ｂ）は、それぞれ図６に示す薄膜バルク音響波共振子の変形例を示す平面図および断面図である。
【図３】図１に示す薄膜バルク音響波共振子における、（ａ）第２の保護層がある場合の素子表面付着物の音響インピーダンスと共振子のＱ値との関係のシミュレーション結果の一例を、（ｂ）第２の保護層がない場合の素子表面付着物の音響インピーダンスと共振子のＱ値との関係のシミュレーション結果の一例をそれぞれ示す線図である。
【図４】図１に示す薄膜バルク音響波共振子において、第１の保護層中を伝搬する音響波の波長λに対する第１の保護層の厚みｄと共振子の共振周波数およびＱ値との関係のシミュレーション結果の一例を示す線図である。
【図５】共振部の表面に２層の保護層を積層した薄膜バルク音響波共振子における、（ａ）共振部直上の保護層の音響インピーダンスと共振子のＱ値との関係のシミュレーション結果の一例を、（ｂ）保護層の最表面（第２層の表面）に付着物が付着した場合の付着物の音響インピーダンスに対する共振子のＱ値の関係および共振子の共振周波数の関係のシミュレーション結果の一例をそれぞれ示す線図である。
【図６】（ａ）および（ｂ）は、それぞれ本発明の薄膜バルク音響波共振子の実施の形態の他の例を示す平面図および断面図である。
【図７】（ａ）〜（ｃ）は、それぞれ図６に示す本発明の薄膜バルク音響波共振子における支持部材の配置例を示す平面図である。
【図８】（ａ）および（ｂ）は、それぞれ本発明の別の薄膜バルク音響波共振子の実施の形態の他の例を示す平面図および断面図である。
【図９】従来の薄膜バルク音響波共振子およびそれを収容したパッケージを示す断面図である。
【符号の説明】
【００９３】
１１・・・基板
１２・・・下部電極
１３・・・上部電極
１４・・・圧電体薄膜
１５・・・ワイヤーボンド
１６・・・パッケージ
１８・・・第１の保護層
１９・・・支持部材
２０・・・第２の保護層
２１・・・貫通孔
２２・・・取り出し電極
【図１】
2006246451.tif 000004
【図２】
2006246451.tif 000005
【図３】
2006246451.tif 000006
【図４】
2006246451.tif 000007
【図５】
2006246451.tif 000008
【図６】
2006246451.tif 000009
【図７】
2006246451.tif 000010
【図８】
2006246451.tif 000011
【図９】
2006246451.tif 000012